(57)【要約】【課題】  高強度かつ高い耐久性を両立させた繊維からなるラウンドスリングを提供する。【解決手段】単糸の直径が２５μｍ以上４０μｍ以下、強度２０ｃＮ／ｄｔｅｘ以上の合成繊維からなるかせを芯体としたラウンドスリング。【選択図】なし【特許請求の範囲】
【請求項１】
単糸の直径が２５μｍ以上４０μｍ以下、強度２０ｃＮ／ｄｔｅｘ以上の合成繊維からなるかせを芯体とした高強度高耐久性ラウンドスリング。
【請求項２】
合成繊維が液晶ポリエステル繊維である請求項１に記載の高強度高耐久性ラウンドスリング。
【発明の詳細な説明】
【技術分野】
【０００１】
本発明は高強度で耐久性に優れるラウンドスリングに関するものである。
【背景技術】
【０００２】
重量物の取り扱いを繰返し行うために、例えば、港湾で搬送される貨物の荷積みや荷下ろしには従来ワイヤーロープが使用されていた。しかしながら、ワイヤーロープは鋼線で構成されるため、そのものの重量が重く作業者の負担が大きく作業性が悪いといった課題があった。また、磨耗で切れて突き出した鋼線により作業者が負傷する懸念があった。このため、近年の合成繊維の高強度化に伴い、より軽量でしなやかな繊維製のスリングがワイヤーロープの代わりとして使われるケースが増えている。
【０００３】
繊維製のスリングにおいては、芯となる繊維の強度と使用本数によってスリングの耐荷重が決まる。吊荷の中でも、特に重量が重い吊荷向けのスリングを作成するためには、合成繊維の中でも特に強度が２０ｃＮ／ｄｔｅｘを超える高強度繊維が好適に用いられる。高強度繊維の例としては、芳香族ポリアミド繊維、パラフェニレンビスオキサゾール繊維、超高分子量ポリエチレン繊維、芳香族ポリエステル繊維などが挙げられる。
【０００４】
これら高強度繊維からなるスリングはワイヤーロープに比べて重量が約１／２と軽量であることに加え、ワイヤーロープに匹敵する耐荷重を有し、作業者の作業性と安全性の向上に貢献している。一方で、高強度繊維はその高度な分子鎖の配列に由来して、折り曲げにより繊維が座屈し、著しい強力低下が起きるという特徴も有する。このため、吊荷の縁が角張っている場合には、繰返しの使用時に著しい強力低下が起きるといった課題を有していた。このため、高強度繊維からなるスリングは吊荷の種類によっては適用が困難であり、その使用は限定的であった。
【０００５】
上記課題に対して、スリングと吊り荷の間に保護パッドを用いる手法が使われている。しかし、この方法では手作業により保護パッドを適切な位置に配置する必要があり、単位時間あたりの平均吊り上げ回数が大幅に低下してしまうといった欠点があった。また、適切な位置に配置されなかった場合や使用中に保護パッドがずれた場合は繊維が大きく損傷する懸念があった。このため、港湾での貨物の荷積みおよび荷下ろしなど繰返し行う作業には向かず、車両や建造物の吊り上げなど繰返し使用を伴わない吊り上げ用途に使用が限定されていた。
【０００６】
また、超高分子量ポリエチレンからなる保護カバーを使用し、繊維スリングの耐久性を向上する技術も公知である（特許文献１および２参照）。
【先行技術文献】
【特許文献】
【０００７】
【特許文献１】特表２００９−５２０６５９号公報（第２、８頁）
【特許文献２】特表２０１１−５１８９６４号公報（第２頁）
【発明の概要】
【発明が解決しようとする課題】
【０００８】
しかしながら、該保護カバーは主に吊り上げ時の保護カバー生地の耐磨耗を改善する技術であり、芯体自体の耐久性を向上する技術ではなかった。このため、芯体の合成繊維の座屈を避けるためには、芯体の曲率半径を大きくする目的で保護カバーの厚みを厚くする必要があり、実施例においても４．８ｍｍと分厚い織物を使用している。このような保護カバーを使用したスリングは直径が太くなるために、金型の吊り上げなどボルトにスリングを通す作業ではボルトの規格にあわず適用が困難となるほか、作業性が低下するといったデメリットがあった。
【０００９】
このように繊維スリングは作業者の安全確保および作業性向上の観点から、ワイヤーロープスリング代替として有望であるものの、従来技術の範囲ではその用途は限定的であった。このため、保護パッドや保護カバーによらない、高強度かつ高い耐久性を両立する繊維スリングの開発が望まれていた。
本発明の課題は、高強度かつ高い耐久性を両立する繊維スリングを提供することにある。
【課題を解決するための手段】
【００１０】
本願発明者らは上記課題に対し、特定の直径を有する高強度繊維を用いることで、高強度と優れた耐久性を両立する繊維スリングが得られることを見出し、本発明を得るに至った。すなわち前記した本発明の課題は以下の手段により達成される。
単糸の直径が２５μｍ以上４０μｍ以下、強度２０ｃＮ／ｄｔｅｘ以上の合成繊維からなるかせを芯体としたラウンドスリング。
【発明の効果】
【００１１】
本発明のラウンドスリングは高い強度と耐久性を両立する。このため、荷役作業に用いられるワイヤーロープ代替として好適に用いることができる。
【発明を実施するための形態】
【００１２】
以下、本発明のラウンドスリング（以下、スリングと略す）について詳細に説明する。
本発明におけるスリングは、単糸の直径が２５μｍ以上４０μｍ以下、強度２０ｃＮ／ｄｔｅｘ以上の合成繊維からなるかせを芯体として用いることを特徴とする。
【００１３】
本発明の合成繊維とは、多数のフィラメントで構成されるマルチフィラメントを指す。
本発明における単糸とは、合成繊維を構成するフィラメント１本のことであり、スリングを構成する繊維を分繊した際の最小の単位を示す。なお、ラウンドスリングの用語で撚糸前のマルチフィラメントを単糸と呼ぶことがあるが（ＪＩＳ  Ｂ  ８８１１（２０１５）９．１項）、本願でいう単糸とは、このマルチフィラメントをさらに１本１本に分繊したものを指す。
【００１４】
最大使用荷重（Ｗｏｒｋｉｎｇ  Ｌｏａｄ  Ｌｉｍｉｔｓ、ＷＬＬ）が大きい高強力スリングを得る手法としては、芯体の合成繊維の周回数を増やす方法と合成繊維そのものの強度を上げる方法がある。芯体の周回数を増やす場合は、出来上がるスリングの直径が太くなるため作業性の低下が免れない。各種合成繊維の中でも、高強度繊維と呼ばれる強度２０ｃＮ／ｄｔｅ以上の高強度繊維を用いることで芯体の周回数を減らし、より細いスリングを作成することが可能となる。なお、合成繊維における強度の上限としては４０ｃＮ／ｄｔｅｘ程度である。
【００１５】
合成繊維の伸度は吊り上げ時の衝撃を吸収すると共に、スリングの変形を防ぐ観点から２％以上、５％以下が好ましい。
合成繊維の弾性率は吊り上げ時のスリングの変形量を抑え、ずれによる吊荷の落下を防止する観点で８００ｃＮ／ｄｔｅｘ以上、より好ましくは９００ｃＮ／ｄｔｅｘ以上が好ましい。
【００１６】
上述の単糸直径および強度を発現する繊維であればポリマー種は特に限定されないが、中でも高い強度を示す繊維として、芳香族ポリアミド繊維、ポリパラフェニレンベンゾビスオキサゾール繊維、超高分子量ポリエチレン繊維、液晶ポリエステル繊維などが挙げられる。
【００１７】
中でも、表面布との摩擦による溶断や糸切れを抑制し、雨天時や水辺での作業における水濡れによる強度低下を防ぎ、高い耐久性を維持する観点から、液晶ポリエステル繊維を用いることが好ましい。
【００１８】
液晶ポリエステル繊維とは液晶ポリエステルを溶融紡糸することで得られたフィラメント状の繊維を指す。液晶ポリエステルとしては、例えば（ｉ）芳香族オキシカルボン酸の重合物、（ｉｉ）芳香族ジカルボン酸と芳香族ジオールまたは脂肪族ジオールから選択されたジオールとの重合物、および（ｉｉｉ）前記の（ｉ）と前記の（ｉｉ）の共重合物等が挙げられ、中でも芳香族のみで構成された重合物が好ましい。芳香族のみで構成された重合物は、繊維にした際に優れた強度および弾性率を発現する。
ここで、芳香族オキシカルボン酸としては、例としてヒドロキシ安息香酸、ヒドロキシナフトエ酸等、またはこれらのアルキル、アルコキシ、ハロゲン置換体等が挙げられる。
【００１９】
また、芳香族ジカルボン酸としては、例としてテレフタル酸、イソフタル酸、ジフェニルジカルボン酸、ナフタレンジカルボン酸、ジフェニルエーテルジカルボン酸、ジフェノキシエタンジカルボン酸、ジフェニルエタンジカルボン酸等、またはこれらのアルキル、アルコキシ、ハロゲン置換体等が挙げられる。
【００２０】
更に、芳香族ジオールとしては、例としてヒドロキノン、レゾルシン、ジヒドロキシビフェニル、ナフタレンジオール等、またはこれらのアルキル、アルコキシ、ハロゲン置換体等が挙げられ、脂肪族ジオールとしては、エチレングリコール、プロピレングリコール、ブタンジオール、ネオペンチルグリコール等が挙げられる。
【００２１】
本発明に用いる液晶ポリエステルの特に好ましい例としては、ｐ−ヒドロキシ安息香酸成分と４，４´−ジヒドロキシビフェニル成分とイソフタル酸成分とテレフタル酸成分とヒドロキノン成分が共重合された液晶ポリエステルが挙げられる。
【００２２】
上記に示すような組み合わせの液晶ポリエステルは分子鎖の直線性が高く、その繊維は高い弾性率を発現する。このため、得られるスリングは荷揚げの際の伸びが抑制され、積み荷の位置ずれや傾き抑制できるため、作業の安全性が高まる。
【００２３】
上述のような２０ｃＮ／ｄｔｅｘ以上の高強度繊維においては、繊維を構成する分子鎖は液晶のように繊維軸方向に並んだ構造をとる。このような構造に由来して繊維の高い引っ張り強度と曲げ剛性が発現する。一方で、繊維断面方向への圧縮には弱く、高強度繊維を曲げると座屈が起きやすく、座屈による強度低下が免れない。
【００２４】
本発明者らは鋭意検討の末、高強度繊維の中でも上述の特定範囲の単糸直径のものを使用することで繊維スリングの耐久性を著しく改善し得ることを見出した。
【００２５】
一般に、合成繊維の単糸直径が細くなると繊維の曲げモーメントが小さくなる。マルチフィラメントの総繊度を一定として単糸直径を変化させた場合、直径が細くなるにつれて繊維はしなやかに曲がるようになる。単糸直径を４０μｍ以下とすることで、スリングで荷物を吊る際の繊維の座屈を防ぎ、高い耐久性を発現することが可能となる。
【００２６】
一方で、単糸の直径を細くしすぎた場合も、耐久性が低下することが明らかになった。その原因は推定になるが、芯体を構成する単糸の強力が低くなるため吊り上げ時の吊荷との摩擦により単糸の糸切れが頻発し、結果として芯体全体の強力（耐荷重）の低下が発生すると推定される。単糸強度が同一の場合、単糸の強力は単糸の直径に比例する。単糸の直径を２５μｍ以上とすることで単糸の切れが抑制でき、耐久性が向上する。
【００２７】
このように、単糸の直径を２５μｍ以上、４０μｍ以下と特定の範囲とすることで、座屈と単糸切れを抑制し、スリングの耐久性を上げることが可能となる。同様の観点で、単糸の直径は、より好ましくは３０μｍ以上、３５μｍ以下である。
【００２８】
本発明のスリングを構成する芯体は合成繊維からなる撚糸をループ状に周回したかせからなる。なお、撚糸を構成する合成繊維の合糸本数Ｎや、周回数、かせの長さは対象とする吊荷によって任意に選択が可能である。
【００２９】
撚糸の総繊度Ｄは実施例記載の手法で求められる値である。スリングの引張時の応力集中による撚糸の破断を回避する目的で十分な強力を得るために、総繊度Ｄは１００００ｄｔｅｘ以上が好ましい。また、総繊度Ｄが大きすぎる場合は撚糸の断面における中心部と外周部での繊維の担う応力に分布が発生する。撚糸の断面における応力分布を均一とし、スリングの高い原糸強力保持率と耐久性を発現する観点から、撚糸の総繊度は３００００ｄｔｅｘ以下が好ましい。
【００３０】
撚糸のより方向はＳより、Ｚよりのいずれかが好ましい。一般に、ＳよりとＺよりの撚糸を組み合わせた共撚りとすることで、かせの捻れを防ぐ手法が取られることがある。しかしながら、本願のように高強度繊維を用いる場合、共撚りとした際には、より係数が低い場合はよりが不均一となる傾向にある。また、均一なよりとするためにより係数を上げた場合は引張方向に対する繊維軸の傾きが過大となる。結果として、いずれの場合も原糸強力保持率の低下や撚糸の断面内での応力分布の発生により耐久性が低下するのである。
【００３１】
単糸への応力集中を抑制し、耐荷重および耐久性を高める観点から、スリングの引張方向への繊維の配向を乱さない程度にゆるく撚糸した糸を用いることが好ましく、より係数Ｋが１０〜４０となる範囲とすることが好ましい。なお、より係数Ｋは実施例記載の手法で求められる値である。より係数Ｋを１０以上とすることで単糸への応力集中による糸切れが抑制でき耐荷重および耐久性が良好となる。また、４０以下とすることで引張方向に対する繊維軸の傾きが過大となることを抑制し耐荷重が高まる。また、繰返しの使用における芯体のねじれが抑制でき、耐久性が高まる。同様の理由から、より係数Ｋは１５〜３５とすることが最も好ましい。
【００３２】
単糸間あるいは表面布との摩擦を低減し、構成する単糸に均一に荷重をかけ耐久性を向上する観点で、繊維には油剤がついていることが好ましい。油剤種は摩擦低減の観点からシリコーン系油剤が好ましい。耐熱の観点からはジメチルシリコーンあるいはフェニルメチルシリコーンが好ましい。また使用時の帯電、放電による事故を防ぐ観点から静電性のある成分を併用することも好ましい。静電成分としては、例えばリン酸エステル系界面活性剤などが挙げられる。
【００３３】
芯体を覆う表面布の素材は限定されないが、耐候性と染色性の観点からポリエステルまたはナイロンが好ましい。表面布は破れの早期発見を目的に異なる色あるいは素材からなる二重構造にしてもよい。
表面布の厚みはスリングの取扱い性の観点から３ｍｍ以下とすることが好ましく、より好ましくは２ｍｍ以下である。
【００３４】
実施例記載の方法で求められるスリングの原糸強力保持率は、合成繊維の引きそろえ状態を反映した値である。引きそろえが良好なスリングほど高い値を示し、応力の分散が良好であり耐久性も優れる。このため、スリングの原糸強力保持率は好ましくは６５％以上、より好ましくは７０％以上である。
本発明のスリングは高強度、高弾性率かつ耐久性に優れる。特に角のある吊荷の昇降にも用いることができ、ワイヤーロープ代替として好適に用いられる。
【実施例】
【００３５】
以下、実施例により本発明をより具体的に説明する。なお実施例中の各特性値は次の方法で求めた。
【００３６】
（１）単糸の直径   
スリングを構成するかせより撚糸を取り出し、さらに撚糸を構成するマルチフィラメントを取り出した。このマルチフィラメントの全てのフィラメント１本１本について株式会社日立ハイテクノロジーズ社製ＳＵ１５１０型走査電子顕微鏡で繊維が５本以上観察できる倍率で画像を撮影し、画像処理ソフト（ＷＩＮＲＯＯＦ）を用いて単繊維の直径を２次元的に測定した。μｍ単位で計測した値を少数点２位以下で四捨五入してフィラメントを構成する全ての単糸の直径を求めた。液晶ポリエステル紡糸繊維のフィラメント数が１００以下の場合は、フィラメント数×ｎ≧１００を満たす最低のｎ回、同様の測定を繰り返し行う。得られた単繊維の直径の平均の値を求め、少数点第２位を四捨五入して少数点第１位までの値を求めた。
【００３７】
（２）合成繊維の総繊度Ｄ０、強度Ｓ、伸度、弾性率
スリングを構成するかせより撚糸を取り出し、さらに撚糸を構成するマルチフィラメントを取り出し、検尺機にて繊維を１０ｍカセ取りし、その重量（ｇ）を１０００倍し、１水準当たり１０回の測定を行い、平均値を合成繊維の総繊度Ｄ０（ｄｔｅｘ）とした。ＪＩＳ  Ｌ  １０１３（２０１０）８．５．１標準時試験に示される定速伸長条件で測定した。オリエンテック社製テンシロンＵＣＴ−１００を用い、掴み間隔は２５ｃｍ、引張り速度は５０ｍｍ／分で測定を行った。１水準当たり１０回の測定を行い、破断時の平均荷重（ｃＮ）と上述の繊度の値から合成繊維の強度Ｓ（ｃＮ／ｄｔｅｘ）、破断時の平均伸びから伸度（％）。弾性率（ｃＮ／ｄｔｅｘ）は引張試験における応力と伸びのグラフでの最大の傾きから算出し、１０回の平均値を採用した。
【００３８】
（３）撚糸の合糸本数Ｎ、総繊度Ｄ、より方向、より係数Ｋ
スリングを構成するかせより撚糸を取り出し、この撚糸を構成するマルチフィラメントの本数を数え、合糸本数Ｎを得た。
上記（２）項記載の合成繊維の総繊度Ｄ０（ｄｔｅｘ）と合糸本数Ｎ（本）から下式にて撚糸の総繊度Ｄ（ｄｔｅｘ）を得た。
Ｄ＝Ｄ０×Ｎ
更に、撚糸のより方向（Ｚ、Ｓ）を目視にて確認の上、撚糸１００ｃｍを検撚器にかけて解撚方向に糸を回転させて撚りの数を計測し、Ｎ＝５の平均値から撚り数Ｔ（ターン／ｍ）を求め、下式にてより係数Ｋを求めた。
Ｋ＝Ｔ÷（１００÷Ｄ＾０．５）      。
【００３９】
（４）スリングの強力Ｆ、理論強力Ｆｃａｌｃ、原糸強力保持率
ＪＩＳ  Ｂ  ８８１１（２０１５）１０．４に基づき、未使用のスリングを用いて引張試験を行い、Ｎ＝３の破断荷重の平均値を求めスリングの強力Ｆ（ｋＮ）とした。
スリングの理論強力Ｆｃａｌｃ（ｋＮ）は（２）項記載の合成繊維の強度Ｓ（ｃＮ／ｄｅｘ）および（３）項記載の撚糸の総繊度Ｄ（ｄｔｅｘ）から、下式により算出した。
Ｆｃａｌｃ＝Ｓ×Ｄ×（かせの周回回数）×２×１０＾−５
スリングの原糸強力保持率（％）は上記のスリングの強力Ｆ（ｋＮ）、理論強力Ｆｃａｌｃ（ｋＮ）から、下式により算出した。
スリングの原糸強力保持率（％）＝Ｆ÷Ｆｃａｌｃ×１００      。
【００４０】
（５）スリングの耐久性評価
＜残存強力Ｆ’＞
ストレート吊りの最大使用荷重ＷＬＬ（ｔ）の３倍の荷重（コーナーＲ５）を、吊り角度６０°でバスケット吊りとし、巻き上げ速度７．２ｍ／分にて、上昇、停止、下降、停止（各ステップ３秒）を１サイクルとし、繰返しの吊り上げによる耐久試験を行った。２０００回の繰返し吊り上げ試験と３０００回の繰返し吊り上げ試験を各Ｎ＝２で実施した。
試験後のスリングについて、ＪＩＳ  Ｂ  ８８１１（２０１５）１０．４に基づき、スリング破断時の荷重を測定し、それぞれＮ＝２の平均値を残存強力Ｆ’（ｋＮ）とした。
欧州規格ＮＥＮ  ＥＮ１４９２−２に記載および規定されている最小安全係数７に基づき、以下の二つの式を満たす場合は耐久性良好と判定した。
Ｆ２０００’≧ＷＬＬ×９．８×７
Ｆ３０００’≧ＷＬＬ×９．８×７
ここで、Ｆ’２０００とは２０００回の繰返し吊り上げ試験後の残存強力、Ｆ’３０００とは３０００回の繰返し吊り上げ試験後の残存強力を示す。
＜強力保持率Ｒ＞
各国における安全係数の違い（欧州では７、米国では５、アジアでは６が用いられている）および各スリングメーカーにおける安全係数の差異（メーカの独自規格）を考慮し、以下の評価を行った。すなわち、最大使用荷重ＷＬＬが同じスリングにおいても設計時の安全係数によって破断強力が異なることを考慮し、上述の繰返し吊り上げ試験前のスリングの強力Ｆ（ｋＮ）とスリングの残存強力Ｆ’（ｋＮ）の値から下式により耐久試験後の強力保持率Ｒ（％）を算出し、耐久性の指標とした。
耐久試験後の強力保持率Ｒ（％）＝Ｆ’÷Ｆ×１００
Ｒ≧７０：良好、７０＞Ｒ≧６３：可、６０＞Ｒ：不良
なお、実施例表中記載のＲ２０００とは２０００回の繰返し吊り上げ試験後の強力保持率、Ｒ３０００とは３０００回の繰返し吊り上げ試験後の強力保持率を示す。
【００４１】
参考例１
攪拌翼、留出管を備えた５Ｌの反応容器にｐ−ヒドロキシ安息香酸８７０重量部、４，４’−ジヒドロキシビフェニル３２７重量部、ハイドロキノン８９重量部、テレフタル酸２９２重量部、イソフタル酸１５７重量部および無水酢酸１４３３重量部（フェノール性水酸基合計の１．０８当量）を仕込み、窒素ガス雰囲気下で攪拌しながら室温から１４５℃まで３０分で昇温した後、１４５℃で２時間反応させた。その後、３３０℃まで４時間で昇温した。
【００４２】
重合温度を３３０℃に保持し、１．５時間で１．０ｍｍＨｇ（１３３Ｐａ）に減圧し、更に２０分間反応を続け、トルクが１５ｋｇｃｍに到達したところで重縮合を完了させた。次に反応容器内を１．０ｋｇ／ｃｍ２（０．１ＭＰａ）に加圧し、直径１０ｍｍの円形吐出口を１ケ持つ口金を経由してポリマーをストランド状物に吐出し、カッターによりペレタイズし液晶ポリエステルを得た。
得られた液晶ポリエステルを用い、１６０℃、１２時間の真空乾燥を行った後、二軸エクストルーダーに供給、溶融押し出しギアーポンプで計量しつつ紡糸パックに供給した。この時のエクストルーダー出から紡糸パックまでの紡糸温度は３４５℃とした。紡糸パックでは金属不織布フィルターを用いてポリマーを濾過し、孔径０．１３μｍ、ランド長０．２６ｍｍ、表１記載の孔数を有する口金より表１記載の吐出量でポリマーを吐出した。吐出したポリマーは４０ｍｍの保温領域を通過させた後、環状冷却風により糸条の外側から冷却し固化させ、その後、ポリジメチルシロキサン（東レ・ダウコーニング社製「ＳＨ２００−３５０ｃＳｔ」）が５．０重量％の水エマルジョンを塗布し、全フィラメントを６００ｍ／分の第１ゴデットロールに引き取った。これを同じ速度である第２ゴデットロールを介した後、ダンサーアームを介しパーンワインダー（神津製作所社製ＥＦＴ型テークアップワインダー、巻取パッケージに接触するコンタクトロール無し）にてパーンの形状に巻き取った。
【００４３】
この紡糸繊維パッケージから繊維を縦方向（繊維周回方向に対し垂直方向）に解舒し、速度を一定とした巻取機（（株）神津製作所製ＳＳＰ−ＷＶ８Ｐ型プレシジョンワインダー）にて４００ｍ／分で巻き返しを行った。なお、巻き返しの芯材にはステンレス製のボビンを用い、巻き返し時の張力は０．００５ｃＮ／ｄｔｅｘ、巻き密度を０．５０ｇ／ｃｍ３とし、巻量は４．０ｋｇとした。更にパッケージ形状はテーパー角６５°のテーパーエンド巻きとした。
【００４４】
次に巻き返したパッケージの固相重合を行なった。固相重合は、密閉型オーブンを用い、室温から２４０℃までは約３０分で昇温し、２４０℃にて３時間保持した後、４℃／時間で２９０℃まで昇温し、２０時間保持する条件にて固相重合を行った。なお、雰囲気は除湿窒素を流量２０ＮＬ／分にて供給し、庫内が加圧にならないように排気口より排気させた。
【００４５】
得られた固相重合後の液晶ポリエステル繊維の物性は表１に記載のとおりで、固相重合により発現する高い強度、弾性率を有していた。
【００４６】
参考例２〜７
吐出量および口金孔数を表１記載の値に変更した以外は参考例１と同様にして固相重合後の液晶ポリエステル繊維を得た。得られた固相重合後の液晶ポリエステル繊維の物性は表１に記載のとおりで、固相重合により発現する高い強度、弾性率を有していた。
【００４７】
【表１】
2019147681.tif 000002
【００４８】
実施例１
合成繊維として表２に記載の液晶ポリエステル繊維を用いて、表２記載の合糸本数Ｎの合糸を行い、より係数２０となるようＺ撚りをかけた。得られた撚糸を３ｍの周長を持つ枠に２０回周回させ、末端部をテープ止めしたかせ状の芯体を得た。この芯体の全長に足るナイロン製の長布（目付け６２０ｇ／ｍ２、厚み１．０ｍｍ）を表面布として用いた。長布を幅方向に半分に折ったところに芯体を挟み、縁を合せてナイロン糸で縫製し筒状とし、ストレート吊の最大使用荷重ＷＬＬが１ｔのラウンドスリングを得た。
得られたラウンドスリングを構成する合成繊維の単糸の直径、総繊度Ｄ０、強度Ｓ、伸度、弾性率および、撚糸の総繊度Ｄ、スリングの強力Ｆ、理論強力Ｆｃａｌｃ、原糸強力保持率、２０００回および３０００回の耐久試験後の残存強力Ｆ’２０００およびＦ’３０００、強力保持率Ｒ２０００およびＲ３０００、は表２に記載のとおりであった。
２０００回および３０００回の繰返し試験後の残存強力Ｆ’２０００およびＦ’３０００は６８．６（ＷＬＬ×９．８×７）ｋＮ以上であり耐久性に優れ、依然、使用に耐え得るものであった。また、繰返し試験後の強力保持率Ｒ２０００、Ｒ３０００は高く、耐久性良好の結果であった。
【００４９】
実施例２〜５
合成繊維として表２に記載の液晶ポリエステル繊維を用い表２記載の合糸本数Ｎとした以外は実施例１と同様にしてストレート吊の最大使用荷重が１ｔのラウンドスリングを得た。
得られたラウンドスリングを構成する合成繊維の単糸の直径、総繊度Ｄ０、強度Ｓ、伸度、弾性率および、撚糸の総繊度Ｄ、スリングの強力Ｆ、理論強力Ｆｃａｌｃ、原糸強力保持率、２０００回および３０００回の耐久試験後の残存強力Ｆ’２０００およびＦ’３０００、強力保持率Ｒ２０００およびＲ３０００、は表２に記載のとおりであった。
２０００回および３０００回の繰返し試験後の残存強力Ｆ’２０００およびＦ’３０００は６８．６（ＷＬＬ×９．８×７）ｋＮ以上であり耐久性に優れ、依然、使用に耐え得るものであった。また、繰返し試験後の強力保持率Ｒ２０００、Ｒ３０００は高く、耐久性良好もしくは可の結果であった。
【００５０】
比較例１、２
撚糸のより係数を変更した以外は実施例１と同様にしてストレート吊の最大使用荷重が１ｔのラウンドスリングを得た。
得られたラウンドスリングを構成する合成繊維の単糸の直径、総繊度Ｄ０、強度Ｓ、伸度、弾性率および、撚糸の総繊度Ｄ、スリングの強力Ｆ、理論強力Ｆｃａｌｃ、原糸強力保持率、２０００回および３０００回の耐久試験後の残存強力Ｆ’２０００およびＦ’３０００、強力保持率Ｒ２０００およびＲ３０００、は表２に記載のとおりであった。
２０００回および３０００回の繰返し試験後の残存強力Ｆ’２０００およびＦ’３０００は６８．６（ＷＬＬ×９．８×７）ｋＮ未満であり、耐久性に劣り、継続使用不可であった。また、繰返し試験後の強力保持率Ｒ２０００、Ｒ３０００も低く、耐久性不良の結果であった。
【００５１】
【表２】
2019147681.tif 000003
【００５２】
実施例６〜９
撚糸のより係数を変更した以外は実施例１と同様にしてストレート吊の最大使用荷重が１ｔのラウンドスリングを得た。
得られたラウンドスリングを構成する合成繊維の単糸の直径、総繊度Ｄ０、強度Ｓ、伸度、弾性率および、撚糸の総繊度Ｄ、スリングの強力Ｆ、理論強力Ｆｃａｌｃ、原糸強力保持率、２０００回および３０００回の耐久試験後の残存強力Ｆ’２０００およびＦ’３０００、強力保持率Ｒ２０００およびＲ３０００、は表３に記載のとおりであった。
２０００回および３０００回の繰返し試験後の残存強力Ｆ’２０００およびＦ’３０００は６８．６（ＷＬＬ×９．８×７）ｋＮ以上であり耐久性に優れ、依然、使用に耐え得るものであった。また、繰返し試験後の強力保持率Ｒ２０００、Ｒ３０００は高く、耐久性良好もしくは可の結果であった。
【００５３】
実施例１０
撚糸のより方向を変更した以外は実施例１と同様にしてストレート吊の最大使用荷重が１ｔのラウンドスリングを得た。
得られたラウンドスリングを構成する合成繊維の単糸の直径、総繊度Ｄ０、強度Ｓ、伸度、弾性率および、撚糸の総繊度Ｄ、スリングの強力Ｆ、理論強力Ｆｃａｌｃ、原糸強力保持率、２０００回および３０００回の耐久試験後の残存強力Ｆ’２０００およびＦ’３０００、強力保持率Ｒ２０００およびＲ３０００、は表３に記載のとおりであった。
２０００回および３０００回の繰返し試験後の残存強力Ｆ’２０００およびＦ’３０００は６８．６（ＷＬＬ×９．８×７）ｋＮ以上であり耐久性に優れ、依然、使用に耐え得るものであった。また、繰返し試験後の強力保持率Ｒ２０００、Ｒ３０００は高く、耐久性は良好の結果であった。
【００５４】
【表３】
2019147681.tif 000004